(57)【特許請求の範囲】
【請求項１】
紫外線硬化型インクを用いるインクジェットプリント用基材であって、紫外線硬化型インクを付与する面に、少なくとも１種以上の白色顔料および少なくとも１種以上の黒色顔料を白色顔料：黒色顔料＝５６：１〜２７：１の含有比率となるように含有する塗料層が設けられており、紫外線硬化型インクを付与する面の積分分光反射率が、３６０〜４５０ｎｍ波長領域において１００以上であることを特徴とする、紫外線硬化型インクジェットプリント用基材。
【請求項２】
前記白色顔料が二酸化チタンおよび炭酸カルシウムであることを特徴とする、請求項１に記載の紫外線硬化型インクジェットプリント用基材。
【請求項３】
前記塗料層に、紫外線吸収剤が含有されていないことを特徴とする、請求項１または２に記載の紫外線硬化型インクジェットプリント用基材。
【請求項４】
少なくとも１種以上の白色顔料および少なくとも１種以上の黒色顔料を白色顔料：黒色顔料＝５６：１〜２７：１の含有比率となるように含有する塗料層上に紫外線硬化型インクにより画像が形成されている面（画像形成面）を有し、該画像形成面の紫外線硬化型インクが付与されていない部分における表面の積分分光反射率が、３６０〜４５０ｎｍ波長領域において１００以上であることを特徴とする、紫外線硬化型インクジェットプリント物。
【請求項５】
基材の少なくとも一面に対し、少なくとも１種以上の白色顔料および少なくとも１種以上の黒色顔料を白色顔料：黒色顔料＝５６：１〜２７：１の含有比率となるように含有する塗料層を設け、基材表面の積分分光反射率を、３６０〜４５０ｎｍ波長領域において１００以上に調整する工程と、積分分光反射率を調整した基材表面に、インクジェットプリントにより紫外線硬化型インクを付与する工程と、付与した紫外線硬化型インクを硬化させる工程と、を含んでなる、紫外線硬化型インクジェットプリント物の製造方法。
【発明の詳細な説明】
【技術分野】
【０００１】
本発明は、紫外線硬化型インクジェットプリントに適した基材と、紫外線硬化型インクジェットプリント物およびその製造方法に関する。
【背景技術】
【０００２】
近年、インクジェット技術の向上および多様化によって、紙以外の素材へのインクジェットプリントが普及しており、様々な素材において意匠性や景観性を向上させたインクジェットプリント物が提案されている。
【０００３】
さらに、インクジェットプリントに用いられるインクとしては、従来使用される溶剤系インクや水系インクのほか、近年では、紫外線硬化型インクの使用も多く提案されている。
【０００４】
例えば、特許文献１には、紫外線硬化型インクを用いたインクジェットプリントにより、画像が形成された建築板が開示されている。
【０００５】
紫外線硬化型インクは、紫外線を照射することによって硬化する。このとき、基材表面に付与された紫外線硬化型インク滴は、直接紫外線が当たるインク滴表面は比較的硬化が進行しやすいが、一方、インク滴内部や特に基材との接地境界面に照射される紫外線量は、インク滴表面部分よりも減少し、硬化が遅れる傾向があり、照射される紫外線量が不十分な場合には未硬化状態のままとなるおそれがある。さらに、紫外線硬化型インク中に含有される顔料の濃度が高い場合や、形成される画像の退色を防止するなどの目的で、紫外線硬化型インク中に紫外線吸収剤が配合されている場合には、顔料や紫外線吸収剤が紫外線を吸収してしまい、硬化性がさらに低下する。
【０００６】
このように、付与された紫外線硬化型インク滴の硬化性（硬化のしやすさ）は、インク滴の表面と、基材との接地境界面とで異なり、特に基材との接地境界面における硬化性が悪くなる傾向にある。付与された紫外線硬化型インク滴の、基材との接地境界面における硬化が不十分であると、紫外線硬化型インクと基材との密着性が低下し、紫外線硬化型インクによって形成される画像の品位が低下するおそれがある。
【０００７】
上記問題を解決する手段として、紫外線照射時間を長くすることが考えられるが、紫外線を長時間照射すると、紫外線硬化型インクが劣化する傾向があり、特に、紫外線照射量の多くなるインク滴表面の劣化が問題となる。
【先行技術文献】
【特許文献】
【０００８】
【特許文献１】特開２０１０−１９４４６２号公報
【発明の概要】
【発明が解決しようとする課題】
【０００９】
本発明は、これらの問題に鑑みてなされたものであり、インクジェットプリントにより付与された紫外線硬化型インク滴の、基材との接地境界面における硬化を促進させ、基材との密着性に優れた画像を形成することができる、紫外線硬化型インクジェットプリント用基材と、紫外線硬化型インクジェットプリント物およびその製造方法を提供するものである。
【課題を解決するための手段】
【００１０】
本発明は、紫外線硬化型インクを用いるインクジェットプリント用基材であって、紫外線硬化型インクを付与する面に、少なくとも１種以上の白色顔料および少なくとも１種以上の黒色顔料を白色顔料：黒色顔料＝５６：１〜２７：１の含有比率となるように含有する塗料層が設けられており、紫外線硬化型インクを付与する面の積分分光反射率が、３６０〜４５０ｎｍ波長領域において１００以上であることを特徴とする、紫外線硬化型インクジェットプリント用基材である。
また、本発明は、少なくとも１種以上の白色顔料および少なくとも１種以上の黒色顔料を白色顔料：黒色顔料＝５６：１〜２７：１の含有比率となるように含有する塗料層上に紫外線硬化型インクにより画像が形成されている面（画像形成面）を有し、該画像形成面の紫外線硬化型インクが付与されていない部分における表面の積分分光反射率が、３６０〜４５０ｎｍ波長領域において１００以上であることを特徴とする、紫外線硬化型インクジェットプリント物である。
また、本発明は、基材の少なくとも一面に対し、少なくとも１種以上の白色顔料および少なくとも１種以上の黒色顔料を白色顔料：黒色顔料＝５６：１〜２７：１の含有比率となるように含有する塗料層を設け、基材表面の積分分光反射率を、３６０〜４５０ｎｍ波長領域において１００以上に調整する工程と、積分分光反射率を調整した基材表面に、インクジェットプリントにより紫外線硬化型インクを付与する工程と、付与した紫外線硬化型インクを硬化させる工程と、を含んでなる、紫外線硬化型インクジェットプリント物の製造方法である。
【発明の効果】
【００１１】
本発明によれば、付与された紫外線硬化型インク滴の接地境界面における硬化を促進させ、紫外線硬化型インクとの密着性に優れた画像を形成することができる、紫外線硬化型インクジェットプリント用基材、および紫外線硬化型インクジェットプリント物を提供することができる。
【発明を実施するための形態】
【００１２】
本発明は、紫外線硬化型インクを用いたジェットプリントに使用する基材であることを前提とする。これを以下、紫外線硬化型インクジェットプリント用基材という。
【００１３】
本発明に係る紫外線硬化型インクジェットプリント用基材は、紫外線硬化型インクを付与する面の積分分光反射率が、３６０〜４５０ｎｍ波長領域において１００以上であることを特徴とする。ここで、積分分光反射率を検討する波長領域を３６０〜４５０ｎｍと規定したのは、紫外線硬化型インクの硬化に用いられる光源との関係からである。紫外線硬化型インクの硬化には、光源として、メタルハライドランプが多く使用されている。メタルハライドランプは、出力波長が２００〜４５０ｎｍと広範囲であり、更には、３６０〜４５０ｎｍの長波長域の出力が高いことが特徴である。そのため、紫外線硬化型インクの硬化には、特に３６０〜４５０ｎｍ波長領域の光を反射することが重要となる。
【００１４】
基材表面が上記積分分光反射率を有すると、基材表面に付与した紫外線硬化型インク滴に対して紫外線（本明細書において紫外線とは、紫外線硬化型インクを硬化するために光源から出力された光という意味を含む）を照射した場合、基材表面が紫外線を反射することにより、紫外線硬化型インク滴の接地境界面および内部に照射される紫外線量を増加させることができ、紫外線硬化型インク滴の接地境界面および内部の硬化を促進させることが可能となる。
【００１５】
紫外線硬化型インクを付与する面の積分分光反射率が３６０〜４５０ｎｍ波長領域において１００未満であると、基材表面が反射する紫外線量が少なく、上述した効果が得られないおそれがある。上述した積分分光反射率は、１５０以上であることが好ましく、さらには２００以上であることが好ましい。
【００１６】
本発明に用いられる基材としては、鋼板、アルミ、ステンレス等の金属板、アクリル、ポリカーボネート、ＡＢＳ、ポリプロピレン、ポリエステル、塩化ビニル等のプラスチック板またはフィルム、窯業板、コンクリート、木材、ガラスなど、特に限定するものではなく、用途に応じて適宜選定すればよい。
【００１７】
前記基材表面には、少なくとも紫外線硬化型インクを付与する面に、塗装加工が施されていることが好ましい。前記塗装加工は、基材本来の色を隠蔽し、かつ上述した表面反射率を得ることを目的とする。
【００１８】
前記塗装加工に用いられる塗料の種類としては、水系塗料、溶剤系塗料、紫外線硬化系塗料、粉体塗料などがあげられ、対象基材の種類や性状、塗装方法などによって、適宜選定すればよい。
【００１９】
前記塗料は、少なくとも樹脂および顔料によって構成されることが好ましい。
前記塗料を構成する樹脂としては、アクリル系樹脂、ポリエステル系樹脂、ウレタン系樹脂、フッ素系樹脂、シリコーン系樹脂などがあげられ、特に限定するものではないが、紫外線硬化型インクの受容能力に優れる点で、アクリル系樹脂、ポリエステル系樹脂が好ましい。
【００２０】
また、前記塗料に含まれる顔料は、二酸化チタン、炭酸カルシウム、硫酸バリウム、シリカなどの白色顔料を少なくとも１種以上配合する必要がある。なかでも、隠蔽性に優れ、コスト面で有利な、二酸化チタンや炭酸カルシウムが好ましい。
【００２１】
前記塗料への前記白色顔料の配合量としては塗料１００重量部中１０〜５０重量部であることが好ましい。配合量が１０重量部未満であると、塗装面が、上述した積分分光反射率を有することができないおそれがある。また、配合量が５０重量部を超えると、塗料の乾燥が激しくなるなどして塗装安定性が低下し、さらには形成された塗膜の強度が低下するなど、耐久性に影響を及ぼすおそれがある。
【００２２】
前記塗料には、上述した白色顔料以外の着色顔料も、上述した積分分光反射率に影響しない範囲で、１種または複数組み合わせて配合してもよい。白色顔料以外の着色顔料を塗料に配合することで、塗料層の色、特に白度のバラツキを軽減することができる。なかでも、黒色顔料を配合することが好ましい。黒色顔料は、着色力に優れ、波長毎の光反射特性も比較的均質であるため、少量の配合で白度のバラツキを軽減する効果が得られるとともに、積分分光反射率が大きく低下する可能性も低い顔料と言える。黒色顔料としては、例えば、カーボンブラック、ペリレンブラックなどがあげられる。
【００２３】
前記塗料には、必要に応じて、造膜助剤、硬化剤、レベリング剤、消泡剤、増粘剤などの各種添加剤を配合することもできる。ただし、紫外線吸収剤は、上述した積分分光反射率を低下させる可能性が高く、好ましくない。
【００２４】
前記塗料の塗装方法としては、特に限定するものではなく、スプレー、ロールコーター、ナイフコーター、フローコーターといった公知の方法から、基材の種類や性状などに応じて適宜選定すればよい。
【００２５】
前記塗料の塗布量としては、用いる基材や塗料にもよるが、１０〜１００ｇ／ｍ２（乾燥塗布量）が好ましい。１０ｇ／ｍ２未満であると、塗料による隠蔽性が低くなることより、満足する積分分光反射率を得ることができず、紫外線硬化型インクとの密着性が不良となりやすい。また、１００ｇ／ｍ２より多いと、塗料層に亀裂が生じやすくなるなど、塗装上の問題が生じやすくなる。
【００２６】
塗布した塗料の乾燥手段としては、特に限定するものではなく、公知の熱処理などによって乾燥させることができる。
【００２７】
基材表面（塗料層）の積分分光反射率は、例えば、塗料中の顔料配合量を調整したり、塗料の塗布量を調整したりすることによって、調整することができる。また、基材表面が上述した積分分光反射率を有しているか否かについては、測色計を用いた測定によって容易に確認可能である。
【００２８】
なお、本発明にかかる紫外線硬化型インクジェットプリント用基材には、基材表面に形成され、特定の積分分光反射率を有する塗料層を有していれば、その他の塗料層が積層されていてもかまわない。その他の塗料層としては、例えば、基材耐水性の向上等を目的としたシーラー塗装、基材隠蔽性の向上を目的とした塗料層（下塗り塗料層）、などがあげられ、基材や用途などに応じて適宜設計すればよい。
【００２９】
次いで、本発明の紫外線硬化型インクジェットプリント用基材を用いてなるインクジェットプリント物と、その製造方法について説明する。
【００３０】
本発明の紫外線硬化型インクジェットプリント用基材を用いてなるインクジェットプリント物は、本発明の紫外線硬化型インクジェットプリント用基材に対し、インクジェットプリント装置を用いて、紫外線硬化型インクを付与し、さらに硬化させることにより得ることができる。
【００３１】
前記紫外線硬化型インクは、顔料、反応性モノマーおよび／または反応性オリゴマー、光重合開始剤、さらに必要に応じて増粘剤などの添加剤などにより構成されている。
【００３２】
前記紫外線硬化型インクに使用可能な顔料としては、有機、無機を問わず、任意のものから選択することができる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。また有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。前記顔料は、インクジェットプリント物の用途などに応じて適宜選定すればよい。
【００３３】
前記紫外線硬化型インク中の顔料重量濃度は、紫外線硬化型インク１００重量部中０．５〜２０重量部であることが好ましく、０．５〜１５重量部であることがより好ましい。なお、ここでいう顔料重量濃度とは、紫外線硬化型インクの不揮発成分に対しての顔料濃度のことである。顔料重量濃度が０．５重量部未満の場合には、着色が不十分となるおそれがある。また、顔料重量濃度が２０重量部を超えると、顔料が紫外線を吸収および／または反射することによって、基材との接地境界面まで到達する紫外線量が減少し、紫外線硬化型インクが硬化不十分となるおそれがある。さらに、顔料重量濃度が高いと、紫外線硬化型インクの粘度が高くなり、インクジェットプリンタのノズルから紫外線硬化型インクが吐出できないおそれがある。
【００３４】
紫外線硬化型インクに使用する反応性モノマーとしては、硬化した紫外線硬化型インクの耐久性に優れる点で、２官能の反応性モノマーが好ましい。２官能の反応性モノマーとしては、例えば、ヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブチレングリコールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどの２官能アクリレートがあげられ、単独または２種以上を組み合わせて使用することができる。なかでも、難黄変性である点で、炭化水素からなる脂肪族反応性モノマー、具体的には、１，６−ヘキサンジオールジアクリレート、ネオペンチルグリコールジアクリレート、１，３−ブチレングリコールジアクリレート、１，４−ブタンジオールジアクリレート、１，９−ノナンジオールジアクリレートが好ましい。
【００３５】
前記反応性モノマーは、紫外線硬化型インク１００重量部中に５０〜８５重量部含まれることが好ましい。５０重量部未満であると、紫外線硬化型インクの粘度が高くなり吐出不良となるおそれがあり、８５重量部を超えると、硬化に必要な他の成分が不足し、紫外線硬化型インクが硬化不良となるおそれがある。
【００３６】
紫外線硬化型インクに使用する反応性オリゴマーとしては、ウレタンアクリレート、ポリエステルアクリレート、エポキシアクリレート、シリコーンアクリレート、ポリブタジエンアクリレートがあげられ、単独または２種以上を組み合わせて使用することができる。なかでも、強じん性、柔軟性および付着性に優れる点で、ウレタンアクリレートが好ましい。ウレタンアクリレートのなかでは、難黄変性である点で、炭化水素からなる脂肪族ウレタンアクリレートがさらに好ましい。
【００３７】
前記反応性オリゴマーは、紫外線硬化型インク１００重量部中に１〜４０重量部含まれることが好ましく、５〜４０重量部がより好ましく、１０〜３０重量部がさらに好ましい。反応性オリゴマー含有量が１〜４０重量部の範囲であれば、硬化した紫外線硬化型インクが、強じん性、柔軟性、密着性に優れたものとなる。
【００３８】
前記紫外線硬化型インクに使用する光重合開始剤としては、ベンゾイン類、ベンジルケタール類、アミノケトン類、チタノセン類、ビスイミダゾール類、ヒドロキシケトン類およびアシルホスフィンオキサイド類があげられ、単独または２種以上を組み合わせて使用することができる。なかでも、高反応性であり、難黄変性である点で、ヒドロキシケトン類およびアシルホスフィンオキサイド類が好ましく、また、紫外線硬化型インクの硬化安定性に優れる点でアシルホスフィンオキサイド類が好ましい。特に、アシルホスフィンオキサイドは、３６０〜４５０ｎｍ波長領域の光に対し、安定した重合開始性を有している。そのため、本発明かかる紫外線硬化型インクジェットプリント物を製造する際に、インクの光重合開始剤としてアシルホスフィンオキサイドを使用することは、本発明にかかる紫外線硬化型インクジェットプリント用基材の能力を十分に発揮できる点からも好ましい。
【００３９】
前記光重合開始剤の添加量は、紫外線硬化型インク１００重量部中１〜１５重量部であることが好ましく、３〜１０重量部であることがより好ましい。１重量部未満では重合が不完全で紫外線硬化型インクが未硬化となるおそれがある。一方、１５重量部を超えて添加しても、それ以上の硬化率や硬化スピードの効率向上が期待できず、コスト高となる。
【００４０】
その他、前記紫外線硬化型インクには、必要に応じて、顔料を分散させる目的で分散剤を添加してもよい。分散剤としては、アニオン系界面活性剤、カチオン系界面活性剤、ノニオン系界面活性剤、両性イオン界面活性剤および高分子系分散剤などがあげられ、単独もしくは２種以上を組み合わせて使用することができる。
【００４１】
さらに、光重合開始剤の開始反応を促進させるための増感剤、熱安定剤、酸化防止剤、防腐剤、消泡剤、浸透剤、樹脂バインダー、樹脂エマルション、還元防止剤、レベリング剤、ｐＨ調整剤、顔料誘導体、重合禁止剤、紫外線吸収剤および光安定剤などの添加剤を加えてもよい。
【００４２】
前記紫外線硬化型インクは、使用する上記原材料を混合し、さらにその混合物をロールミル、ボールミル、コロイドミル、ジェットミルまたはビーズミルなどの分散機を使って分散させ、その後、濾過を行うことで得ることができる。なかでも、短時間かつ大量に分散できることから、ビーズミルが好ましい。
【００４３】
前記紫外線硬化型インクの粘度は、５０℃において１〜２０ｍＰａ・ｓであることが好ましく、２〜１５ｍＰａ・ｓであることがより好ましい。粘度が１ｍＰａ・ｓ未満であると、吐出量の調整が難しく、紫外線硬化型インクの吐出が不安定になるおそれがあり、２０ｍＰａ・ｓを超えると紫外線硬化型インクの吐出ができないおそれがある。
【００４４】
前記紫外線硬化型インクの表面張力は、２５℃において２０〜３０ｄｙｎｅ／ｃｍであることが好ましい。２０ｄｙｎｅ／ｃｍより小さいと、濡れ性が良くなりすぎて、付与した紫外線硬化型インクが滲むおそれあり、また、プリンタヘッドへの紫外線硬化型インクの供給が困難になる。３０ｄｙｎｅ／ｃｍを超えると、基材表面で紫外線硬化型インクがはじかれ、画像が不鮮明になるおそれがある。
【００４５】
前記紫外線硬化型インクの表面張力が上述した好ましい範囲の表面張力よりも高い場合には、濡れ剤を使用して調整することが好ましい。使用される濡れ剤としては、シリコーン系、アクリル系、フッ素系があげられ、この中でも十分に表面張力を下げることが可能なシリコーン系、フッ素系が好ましい。
【００４６】
前記紫外線硬化型インクの付与量は、１〜１００ｇ／ｍ２であることが好ましく。１〜５０ｇ／ｍ２であることがより好ましい。付与量が１ｇ／ｍ２未満であると、十分な画像表現が困難となるおそれがあり、１００ｇ／ｍ２を超えると、紫外線硬化型インクが硬化不良となるおそれがある。
【００４７】
前記紫外線硬化型インクを吐出するインクジェットプリント装置については特に限定するものではなく、例えば、荷電変調方式、マイクロドット方式、帯電噴射制御方式およびインクミスト方式などの連続方式、ステムメ方式、パルスジェット方式、バブルジェット（登録商標）方式、静電吸引方式などのオン・デマンド方式などを用いることができる。さらに、シリアル型、ライン型などといったプリント方式についても、特に限定しない。
【００４８】
前記インクジェットプリント装置において紫外線硬化型インクを吐出する場合、インクジェットプリント装置に装備されたヘッドに加熱装置を装備し、紫外線硬化型インクを加熱することにより紫外線硬化型インクの粘度を低くして吐出してもよい。紫外線硬化型インクの加熱温度としては２５〜１５０℃が好ましく、３０〜７０℃がより好ましい。２５℃未満の場合、紫外線硬化型インクの粘度を低くすることができないおそれがあり、１５０℃を超えると紫外線硬化型インクが硬化してしまうおそれがある。紫外線硬化型インクの加熱温度は、反応性モノマーおよび／または反応性オリゴマーの熱に対する硬化性を考慮して定められ、熱により硬化が開始する温度よりも低く設定する。
【００４９】
前記紫外線硬化型インクを硬化させるための紫外線照射条件としては、メタルハライドランプ等の紫外線ランプの出力が、５０〜２８０Ｗ／ｃｍであることが好ましく、８０〜２００Ｗ／ｃｍであることがより好ましい。紫外線ランプの出力が５０Ｗ／ｃｍ未満であると、紫外線のピーク強度および積算光量不足により紫外線硬化型インクが十分に硬化しないおそれがあり、２８０Ｗ／ｃｍを超えると、基材が紫外線ランプの熱により変形または溶融するおそれや、硬化した紫外線硬化型インクが劣化するおそれがある。
【００５０】
紫外線照射時間については、０．１〜２０秒が好ましく、０．５〜１０秒がより好ましい。紫外線照射時間が２０秒より長いと、インクジェットプリント用基材が紫外線ランプの熱により変形または溶融するおそれや、硬化した紫外線硬化型インクが劣化するおそれがあり、０．１秒より短いと、照射される紫外線量が少なく、紫外線硬化型インクが十分に硬化しないおそれがある。
【００５１】
紫外線照射により紫外線硬化型インクを硬化させた後で、さらにその上にクリア塗装を施してもよい。クリア塗装とは、光沢などの外観調整、耐候性の向上のためにインクジェットプリント後に施す塗装をいう。クリア塗装に用いられる塗料（クリア塗料）としては、水系、溶剤系いずれでも構わないが、作業性や安全性の点で水系塗料であることが好ましい。
【００５２】
前記クリア塗料は、顔料、樹脂、さらに必要に応じて添加剤などで構成される。なお、樹脂および添加剤については基材表面の塗装加工に用いる塗料のところで説明したものと同様のものが使用できる。
【実施例】
【００５３】
次に、本発明について実施例をあげて説明するが、本発明は必ずしもこれらの実施例に限定されるものではない。
【００５４】
［参考例１］
窯業基材に、下記処方からなるシーラー塗料をエアスプレーにて総乾燥塗布量が５０ｇ／ｍ２になるよう塗布し、その後、８０℃で３０分間乾燥させた。
＜シーラー塗料処方＞
樹脂エマルション  スーパーＥ                                １００重量部
（樹脂分１９．７％、アクリル系樹脂、菊水化学工業（株）製）
水                                                            １０重量部
【００５５】
次いで、塗料Ａを作製した。下記材料を１０分間攪拌した後、１００メッシュで濾過することによって塗料Ａを得た。
＜塗料Ａ処方＞
樹脂エマルション  ヨドゾールＡＤ１７６                      １００重量部
（樹脂分４９．０％、アクリル系樹脂、ヘンケルテクノロジーズジャパン（株）製）
造膜助剤  キョーワノールＭ                                    １０重量部
（２，２，４−トリメチル−１，３−ペンタンジオールモノイソブチレート、協和発酵ケミカル（株）製）
白色顔料分散体  ＬＩＯＦＡＳＴ  ＷＨＩＴＥ  Ｈ２０１          ２０重量部
（顔料分６０％、二酸化チタン、トーヨーケム（株）製）
白色顔料  セタカーブＥＤ                                      ２０重量部
（顔料分７５％、炭酸カルシウム、備北粉化工業（株）製）
水                                                            １０重量部
得られた塗料Ａを、エアスプレーにて総乾燥塗布量５０ｇ／ｍ２になるよう塗装し、その後、８０℃で１０分間乾燥させることにより、参考例１の紫外線硬化型インクジェットプリント用基材を得た。
【００５６】
［実施例１］
参考例１の塗料Ａに代わり、下記処方からなる塗料Ｂを用いたこと以外は、参考例１と同様にして、実施例１の紫外線硬化型インクジェットプリント用基材を得た。
＜塗料Ｂ処方＞
樹脂エマルション  ヨドゾールＡＤ１７６                      １００重量部
（樹脂分４９．０％、アクリル系樹脂、ヘンケルテクノロジーズジャパン（株）製）
造膜助剤  キョーワノールＭ                                    １０重量部
（２，２，４−トリメチル−１，３−ペンタンジオールモノイソブチレート、協和発酵ケミカル（株）製）
白色顔料分散体  ＬＩＯＦＡＳＴ  ＷＨＩＴＥ  Ｈ２０１      １８．５重量部
（顔料分６０％、二酸化チタン、トーヨーケム（株）製）
白色顔料  セタカーブＥＤ                                      ２０重量部
（顔料分７５％、炭酸カルシウム、備北粉化工業（株）製）
黒色顔料分散体  ＬＩＯＦＡＳＴ  ＢＬＡＣＫ  Ｍ２３２        １．５重量部
（顔料分３１％、カーボンブラック、トーヨーケム（株）製）
水                                                            １０重量部
【００５７】
［実施例２］
参考例１の塗料Ａに代わり、下記処方からなる塗料Ｃを用いたこと以外は、参考例１と同様にして、実施例２の紫外線硬化型インクジェットプリント用基材を得た。
＜塗料Ｃ処方＞
樹脂エマルション  ヨドゾールＡＤ１７６                      １００重量部
（樹脂分４９．０％、アクリル系樹脂、ヘンケルテクノロジーズジャパン（株）製）
造膜助剤  キョーワノールＭ                                    １０重量部
（２，２，４−トリメチル−１，３−ペンタンジオールモノイソブチレート、協和発酵ケミカル（株）製）
白色顔料分散体  ＬＩＯＦＡＳＴ  ＷＨＩＴＥ  Ｈ２０１          １７重量部
（顔料分６０％、二酸化チタン、トーヨーケム（株）製）
白色顔料  セタカーブＥＤ                                      ２０重量部
（顔料分７５％、炭酸カルシウム、備北粉化工業（株）製）
黒色顔料分散体  ＬＩＯＦＡＳＴ  ＢＬＡＣＫ  Ｍ２３２            ３重量部
（顔料分３１％、カーボンブラック、トーヨーケム（株）製）
水                                                            １０重量部
［比較例１］
参考例１の塗料Ａに代わり、下記処方からなる塗料Ｄを用いたこと以外は、参考例１と同様にして、比較例１の紫外線硬化型インクジェットプリント用基材を得た。
＜塗料Ｄ処方＞
樹脂エマルション  ヨドゾールＡＤ１７６                      １００重量部
（樹脂分４９．０％、アクリル系樹脂、ヘンケルテクノロジーズジャパン（株）製）
造膜助剤  キョーワノールＭ                                    １０重量部
（２，２，４−トリメチル−１，３−ペンタンジオールモノイソブチレート、協和発酵ケミカル（株）製）
白色顔料分散体  ＬＩＯＦＡＳＴ  ＷＨＩＴＥ  Ｈ２０１          １５重量部
（顔料分６０％、二酸化チタン、トーヨーケム（株）製）
白色顔料  セタカーブＥＤ                                      ２０重量部
（顔料分７５％、炭酸カルシウム、備北粉化工業（株）製）
黒色顔料分散体  ＬＩＯＦＡＳＴ  ＢＬＡＣＫ  Ｍ２３２            ５重量部
（顔料分３１％、カーボンブラック、トーヨーケム（株）製）
水                                                            １０重量部
【００５８】
［積分分光反射率の測定］
得られた実施例および比較例の紫外線硬化型インクジェットプリント用基材について、基材表面の、３６０ｎｍ〜４５０ｎｍ領域における積分分光反射率を、ＣＭ−３６００ｄ（コニカミノルタ（株）製）にて測定した。測定条件を下記に示す。
＜積分分光反射率測定条件＞
測定機：ＣＭ−３６００ｄ（コニカミノルタ（株）製）
測定条件：反射／透過      反射
正反射光処理    ＳＣＩ（正反射光含む）
測定径          ＬＡＶ（２５．４ｍｍ）
ＵＶ条件        １００％ＦＵＬＬ
【００５９】
［評価：インク密着性］
得られた実施例および比較例の紫外線硬化型インクジェットプリント用基材について、インクの密着性について評価した。
紫外線硬化型インクとしては、下記処方からなる材料を、ビーズミル分散機を用いて分散させた後、濾過を行うことにより得たブラックインクを使用した。
＜ブラックインク処方＞
顔料分散液（顔料分：２０％）                                  １０重量部
（顔料：ＮＩＰｅｘ  ３５、カーボン、デグサジャパン（株）製、分散媒：ＳＲ９００３、ＰＯ変性ネオペンチルグリコールジアクリレート、サートマージャパン（株）製）
反応性オリゴマー                                              ２５重量部
（ＣＮ９８５Ｂ８８、２官能脂肪族ウレタンアクリレート８８％、１，６−ヘキサンジオールジアクリレート１２％、サートマージャパン（株）製）
反応性モノマー                                            ５８．５重量部
（ＳＲ２３８Ｆ、１，６−ヘキサンジオールジアクリレート、サートマージャパン（株）製）
光重合開始剤                                                    ３重量部
（イルガキュア１８４、ヒドロキシケトン類、ビーエーエスエフジャパン（株）製）
光重合開始剤                                                    ３重量部
（イルガキュア８１９、アシルホスフィンオキサイド類、ビーエーエスエフジャパン（株）製）
濡れ剤（Ｒ−０８、フッ素系濡れ剤、ＤＩＣ（株）製）          ０．５重量部
ブラックインクの顔料重量濃度はブラックインク１００重量部中２重量部であり、５０℃におけるインク粘度は１１．５ｍＰａ・ｓであり、２５℃における表面張力は２６．２ｄｙｎｅ／ｃｍであった。
得られたインクを、実施例および比較例の紫外線硬化型インクジェットプリント用基材に対し、インクジェットプリント装置を用いて付与した。インクジェットプリント条件を下記に示す。
＜インクジェットプリント条件＞
ノズル径          ７０（μｍ）
印加電圧          ５０（Ｖ）
パルス幅          １５（μｓ）
駆動周波数          ５（ＫＨｚ）
解像度          １８０（ｄｐｉ）
ヘッド加熱温度    ６０（℃）
インク付与量        ５（ｇ／ｍ２）
付与したインクに対し、下記条件で紫外線照射することにより、紫外線硬化型インクを硬化させた。
＜紫外線照射条件＞
ランプ種類              メタルハライドランプ
出力                    １００（Ｗ／ｃｍ）
照射時間                ０．５（秒）
照射高さ                  １０（ｃｍ）
プリントから照射までの時間  ５（秒）
以上のようにしてインクジェットプリントを行った基材に対し、ＪＩＳ  Ｋ５６００−５−６で規定されるクロスカット法を実施した。その後、下記評価基準に従って、各紫外線硬化型インクジェットプリント用基材の、インク密着性について評価した。
○：インク剥離が、０％以上、５％未満である
△：インク剥離が、５％以上、１０％未満である
×：インク剥離が１０％以上である
【００６０】
実施例および比較例の紫外線硬化型インクジェットプリント用基材について、各基材の積分分光反射率および評価結果について、表１にまとめる。
【００６１】
【表１】
0005930656.tif 000002